Brevet FR2787472A1 — publié le 20000623

Procédé pour produire une poudre d'alliaqe métallique de typDe MCrAlY et revêtements obtenus avec cette poudre L'invention concerne un procédé pour produire une poudre d'un alliage métallique contenant du nickel et/ou du cobalt, du chrome, de l'aluminium et de l'yttrium sous forme d'une phase y et d'une phase P dispersée dans la phase y, propre à former à partir de la phase f, par exposition à l'air à température élevée, une barrière superficielle adhérente d'alumine. Il est connu de protéger contre la corrosion et/ou l'oxydati- on des pièces métalliques travaillant à des températures élevées, notamment des aubes de turbines aéronautiques, par différents revêtements obtenus par diffusion (essentiellement à base d'aluminiure de nickel P-NiAl, éventuellement modifiés par des éléments additionnels). Ces revêtements présentent de nombreux avantages mais ils sont limités en composition. Pour certaines applications le revêtement "idéal" peut avoir une composition chimique impossible à obtenir par diffusion. C'est pourquoi la projection d'alliages tels que ceux désignés par la formule qualitative MCrAlY (avec M = Ni et/ou Co et/ou Fe) a été étudiée au moyen de techniques de dépôt physique. Ces techniques permettent d'ajouter dans le dépôt à l'état de traces (jusqu'à 2 %) des éléments dits "actifs" tels que l'yttrium, le hafnium, le tantale et le zirconium. Un exemple typique d'un revêtement de MCrAlY est constitué par un alliage à base de nickel contenant 20 % en poids de cobalt, permettant d'éviter la réaction: y-Ni + f-NiAl > y'-Ni3Al + a-Cr, possible dès 1 000 OC, 20 à 25 % de chrome pour le renforce- ment de la résistance à la corrosion de type I, 6 à 8 % d'aluminium (élément aluminoformeur) et environ 0,5 % d'yttrium, qui renforce l'adhérence de la couche d'alumine à l'alliage aluminoformeur. Sa microstructure générale est celle d'un alliage biphasé contenant des précipités de 6-NiAl (phase aluminoformeuse) dans une matrice y. Selon les conditions d'utilisation, d'autres éléments peuvent être ajoutés, et/ou les concentrations ci-dessus modifiées. Par exemple, si ce revêtement est destiné à lutter contre la corrosion à chaud de type II en présence de vanadium, la concentration en chrome peut dépasser 30 % en masse. De nombreuses compositions de MCrAlY sont disponibles commercia- lement, les plus utilisées étant celles connues sous les dénominations AMDRY 997 (NiCoCrAlYTa) et AMDRY 995 (CoNiCrAlYTa). Un aspect particulièrement intéressant de ces alliages protecteurs est la possibilité d'y ajouter des éléments actifs. L'addition, en faible quantité (de l'ordre de 1 % atomique ou moins), d'éléments tels que Y et Hf améliore de façon très nette l'adhésion de couches de Cr203 ou d'A1203 sur les alliages en question. De ce fait, l'effet protecteur de la couche d'oxyde est conservé sur des durées importantes, notamment dans des conditions de cyclage thermique. Parmi les techniques de dépôt physique évoquées ci-dessus pour l'obtention de revêtements MCrAlY on peut citer notam- ment la projection à chaud et plus particulièrement la projection plasma, dans laquelle le matériau à déposer est introduit, au moyen d'un gaz porteur, dans le jet d'une torche à plasma sous forme de grains de poudre de 20 à 100 ym de diamètre. Après fusion, les gouttelettes du matériau devenu liquide sont projetées à grande vitesse sur la surface du substrat. La flamme-plasma résulte de la détente à grande vitesse dans une anode-tuyère d'un gaz plasmagène (Ar + 10 % H2, par exemple) ionisé lors de son passage dans une chambre à arc. On peut ainsi déposer aà la surface d'un substrat quelconque tout matériau disponible en poudre pouvant être fondu sans décomposition ni évaporation. Cette projection peut se faire soit à la pression atmosphérique (à l'air ou en atmosphère neutre), soit sous pression réduite. Dans tous les cas le revêtement s'élabore à grande vitesse, typiquement ym/min. Cette technique de dépôt est fortement direction- nelle et donc difficile à mettre en oeuvre pour des pièces de forme complexe. C'est essentiellement la projection plasma sous pression réduite qui est utilisée pour le dépôt d'alliages de type MCrAlY. Le dispositif de projection est installé dans une enceinte dans laquelle on pratique une forte dépression (P = 0,05 bar). Ceci permet d'éviter l'oxydation des particu- les d'alliage projetées, d'augmenter la vitesse des gaz dans le jet plasma et d'allonger la flamme ce qui augmente la vitesse d'impact des particules fondues et, par voie de conséquence, diminue la porosité. Enfin, il faut noter que cette technique autorise un décapage ionique initial en polarisant la surface du substrat ce qui augmente l'adhésion du revêtement sur le substrat. Les dépôts obtenus sont adhérents et faiblement tendus et peuvent être très épais (quelque millimètres). Après projection les revêtements MCrAlY sont diffusés lors d'un traitement thermique sous vide. Ils sont cependant rugueux et nécessitent un usinage post-opératoire suivi d'une tribo-finition. On peut mentionner également une technique de projection à haute vitesse à la flamme réalisée en faisant réagir un carburant (hydrocarbure et/ou hydrogène) et un comburant (air reconstitué par mélange azote + oxygène, ou oxygène pur). Une autre catégorie de techniques de dépôt physique est celle des dépôts physiques en phase vapeur, qui comprennent la pulvérisation cathodique triode et l'évaporation sous faisceau d'électrons. Pour la pulvérisation cathodique triode, un système à trois électrodes polarisées à quelques kilovolts placé dans une enceinte o règne un vide d'environ 10-2 Pa permet de déposer à une vitesse comprise entre 5 et 25 Mm/h des alliages MCrAlY extrêmement adhérents, non poreux et moins directionnels que dans le cas de la projection plasma. Pour l'évaporation sous faisceau d'électrons, dans une enceinte maintenue sous un vide meilleur que 10-4 Pa, un faisceau d'électrons est focalisé à la surface du matériau à déposer contenu dans un creuset métallique refroidi. Un système d'approvisionnement en continu du lingot permet de conserver constant le niveau du bain liquide et de maintenir les conditions de dépôt stationnaires. Les vapeurs émises se condensent sur le substrat placé en regard du bain liquide. Ce substrat est maintenu à température suffisamment élevée pour minimiser les défauts inhérents à la croissance colon- naire du dépôt. Ces défauts sont par la suite éliminés par un grenaillage suivi d'un traitement thermique de diffusion et d'élimination des tensions. Les vitesses de dépôt peuvent atteindre jusqu'à 25 um/min. Cette technique est décrite dans US 5 698 273 A. Elle a été essentiellement développée pour le dépôt de MCrAlY sur des aubes de turbomachines. Son dévelop- pement est cependant limité du fait de son coût d'investisse- ment et d'exploitation. De plus, ce procédé très directionnel ne permet pas d'obtenir aisément certaines compositions de revêtement (cas des alliages comprenant des éléments à tension de vapeur très différente). En revanche, il permet de réaliser l'ensemble revêtement protecteur + barrière thermique (zircone partiellement stabilisée à l'yttrine ZrO2 + 8 % Y203), cette dernière possédant de meilleures propriétés mécaniques et une meil- leure tenue aux chocs thermiques que celle obtenue par projection plasma. Le dépôt électrolytique de l'alliage MCrAlY(Ta) est impossi- ble car il supposerait le dépôt conjoint en milieu aqueux (l'eau n'est plus stable au delà de -1 V par rapport à l'électrode normale à hydrogène) de nickel (E0 = -0,44 V), de cobalt (E0 = -0,28 V), de chrome (E0 = -0,744 V), d'aluminium (E0 = -1,662 V), d'yttrium (E0 = -2, 372 V) et le cas échéant de tantale (E0 = -0,750 V). Pour obtenir un dépôt de MCrAlY par électrochimie il faudra donc réaliser un dépôt composite comprenant d'une part du nickel et/ou du cobalt, d'autre part des particules de CrAlY, et ensuite faire diffuser l'ensemble dépôt électrolytique + particules + substrat à haute tempéra- ture (typiquement 2 heures à 1100 C). Des exemples de mise en oeuvre sont décrits dans US 4 305 792 A, US 4 810 334 A et 037 513 A. À défaut de dépôt électrolytique, il est possible de faire migrer des particules dans un champ électrique important (typiquement 100 V). Le milieu de dépôt choisi doit avoir une constante diélectrique élevée et présenter une grande stabilité électrochimique. C'est l'électrophorèse. Couramment utilisées pour la peinture des automobiles, cette technique permet le dépôt de particules métalliques ou non. Cependant le dépôt obtenu est poreux, friable et peu adhérent. Il doit alors être consolidé par un second dépôt faisant appel à un procédé classique. Lorsque le revêtement de MCrAlY est soumis à un environnement oxydant, sa phase P s'oxyde (et par voie de conséquence s'appauvrit en aluminium) pour former une couche d'alumine stable et étanche. La quantité de phase P disponible diminue à mesure que cet aluminium est consommé pour disparaître tout à fait au terme de quelque centaines d'heures. Dès lors la protection du revêtement est assurée par l'étanchéité de la couche d'alumine formée vis-à-vis de l'oxygène et par son ancrage dans le revêtement protecteur. Si, par accident, cette couche céramique disparaissait, le revêtement ne serait plus en mesure de la reformer. Dans le cas de revêtements obtenus par dépôt électrolytique composite, on remarquera que la matrice a une composition limitée: nickel, cobalt ou nickel-cobalt. Les ajouts doivent alors être introduits dans la poudre codéposée. Cette opération nécessite l'élaboration d'un nouvel alliage et sa pulvérisation, ce qui représente une longue suite d'opérati- ons fastidieuses et coûteuses. La consolidation des dépôts électrophorétiques se fait par l'intermédiaire d'un dépôt en phase vapeur à haute température ou par fusion d'une des poudres déposées. De ce fait la flexibilité de la composition du revêtement sera dépendante de la quantité d'aluminium admissible dans l'alliage MCrAlY (équilibre f-y) ou de la composition de la poudre de brasure utilisée. Dans le cas des dépôts par projection plasma ou à la flamme, cette composition est essentiellement dépendante de la composition de la poudre utilisée. Les modifications de composition nécessitent alors l'étude et la réalisation d'un nouveau lot de poudre, opération qui, comme chacun sait, est longue et fastidieuse. Enfin, dans le cas o le revêtement doit supporter une barrière thermique, les procédés connus ne permettent pas de favoriser l'adhérence de cette dernière à la couche d'oxyde (A1203) formée à la surface du MCrAlY. Le but de l'invention est de remédier à tout ou partie de ces inconvénients. L'invention vise notamment un procédé du genre défini en introduction, et prévoit qu'il comprend l'étape consistant à réaliser, sur une poudre d'un alliage précurseur contenant au moins les éléments Cr, Al et Y, en utilisant un bain de dépôt chimique ou électrolytique, un dépôt contenant au moins un élément modificateur propre à étendre le domaine d'existence de ladite phase fi et/ou à augmenter la finesse de sa disper- sion. La poudre ainsi obtenue peut notamment être utilisée, comme on le verra en détail plus loin, pour former un revêtement protecteur de type MCrAlY. L'extension du domaine d'existence de la phase P due à l'élément modificateur permet à celle-ci de subsister après une forte consommation d'aluminium et par conséquent de régénérer si nécessaire la couche d'alumine. Une dispersion plus fine de cette même phase améliore l'ancrage de la couche d'alumine dans le revêtement de MCrAlY. Des caractéristiques optionnelles de l'invention, complémen- taires ou alternatives, sont énoncées ci-après: - L'élément modificateur est choisi parmi le platine, le palladium, le ruthénium, le rhodium, l'osmium, l'iridium, le fer, le manganèse et le rhénium. - Ledit bain est un bain chimique autocatalytique contenant des ions oxalate, des ions de l'élément modificateur et un complexant de ces derniers. - L'élément modificateur est choisi parmi le platine et le palladium, ledit complexant est l'éthylènediamine et le bain est fortement basique et contient en outre au moins un stabilisant, de l'hydrazine y étant introduite progressi- vement comme réducteur. - Ledit bain est un bain aqueux chimique autocatalytique de pH compris entre 8,5 et 14, dont les espèces dissoutes ont la composition initiale suivante en moles/litre: ions palladium 0,01 à 0,3 ions chlorure 0,01 à 0,5 éthylènediamine 1 à 4 pentoxyde d'arsenic 10-4 à 10-2 ou sulfate de cuivre 10-5 à 10-3 ou iodate de potassium 10e à 10-3 imidazole 0,2 à 0,6, la quantité d'éthylènediamine étant suffisante pour complexer la totalité des ions palladium et pour se combiner en outre aux ions chlorure en évitant la présence d'ions chlorure libres au voisinage des particules à revêtir. - L'élément modificateur est déposé, au moins en partie, sous forme de particules de cet élément ou d'un composé de celui- ci en suspension dans une solution de dépôt, lesdites particules étant incluses dans une matrice déposée à partir d'ions contenus dans la solution. - Ledit composé est un siliciure. - La solution de dépôt contient des ions nickel et/ou cobalt, un composé d'un élément fondant choisi parmi le bore et le phosphore y étant introduit progressivement en tant que réducteur, et la matrice contient du nickel et/ou du cobalt combiné à l'élément fondant. - La solution de dépôt contient en outre au moins un com- plexant desdits ions nickel et/ou cobalt et au moins un stabilisant organique soluble dans l'eau ne contenant ni soufre ni aucun métal ou métalloïde des groupes IIIa (bore et aluminium exceptés), IVa (carbone excepté), Va (azote et phosphore exceptés), VIa (oxygène excepté) et VIIa (fluor et chlore exceptés), et possédant un doublet électronique pouvant être facilement capté par le nickel et/ou le cobalt. - L'étape de dépôt de l'élément modificateur est précédée ou suivie par une étape complémentaire consistant à déposer du nickel et/ou du cobalt sur une poudre contenant au moins les éléments Cr, Al et Y, à partir d'un bain de dépôt autocataly- tique contenant des ions nickel et/ou cobalt, la poudre résultant de la première desdites étapes servant de substrat pour la seconde étape. - Dans l'étape complémentaire, ledit bain contient de l'hy- droxyde de nickel-II tri(éthylènediamine) et/ou de l'hy- droxyde de cobalt-II tri(éthylènediamine) et au moins un stabilisant, l'éthylènediamine jouant le rôle de complexant et de l'hydrazine y étant introduite progressivement comme réducteur. - Dans l'étape de dépôt de l'élément modificateur et le cas échéant dans l'étape complémentaire, on met la poudre à traiter en suspension, avec agitation, dans le bain de dépôt. - La suspension agitée est contenue dans un récipient dont la paroi en contact avec elle est sensiblement sphérique. L'invention a également pour objet une poudre d'alliage métallique telle qu'on peut l'obtenir par le procédé défini ci-dessus, ce qui inclut aussi bien une poudre effectivement obtenue par ce procédé qu'une poudre obtenue par une voie différente mais présentant les mêmes caractéristiques que la précédente. En particulier, une telle poudre contient du nickel et/ou du cobalt, du chrome, de l'aluminium et de l'yttrium sous forme d'une phase y et d'une phase f dispersée dans la phase y, propre à former à partir de la phase À, par exposition à l'air à température élevée, une barrière superficielle adhérente d'alumine, et contient en outre au moins un élément modificateur propre à étendre le domaine d'existence de ladite phase P et/ou à augmenter la finesse de sa dispersion. L'invention prévoit encore l'utilisation de la poudre précitée pour former sur un substrat métallique un revêtement à base dudit alliage. L'utilisation selon l'invention peut comporter au moins certaines des particularités suivantes: - On fait fondre les grains de ladite poudre, et on projette les gouttelettes résultantes sur le substrat pour former le revêtement, au moyen d'une torche à plasma. - On forme ledit revêtement par électrophorèse dans un milieu contenant ladite poudre en suspension et contenant un agent d'adhésion propre à permettre l'agglomération des grains de poudre déposés sur le substrat, après quoi on effectue un traitement de consolidation du revêtement. - Ledit traitement de consolidation comporte la fusion du dépôt composite présent sur les grains de poudre. - On forme au moins une plaque en préfrittant ladite poudre, par fusion du dépôt composite présent sur les grains de poudre, on applique ladite plaque sur ledit substrat avec interposition d'une couche de colle et on effectue un traite- ment thermique de diffusion entre le revêtement et le substrat. - On forme au moins deux plaques en préfrittant des poudres ayant des compositions différentes d'une plaque à l'autre, et on superpose lesdites plaques entre elles et sur ledit substrat avec interposition de couches de colle, pour obtenir après ledit traitement thermique de diffusion un revêtement présentant un gradient de composition. - On forme ledit revêtement par une technique de dépôt physique en phase vapeur à partir d'une source elle-même obtenue par liaison des grains de ladite poudre. - On forme le revêtement par évaporation sous faisceau d'électrons. Ladite source comprend, outre l'alliage constitutif de la poudre, un élément céramique assemblé à l'élément métallique par un ciment de scellement comportant une couche médiane de mullite reliée à l'élément céramique par une couche de transition dont la composition chimique évolue progressive- ment, avec continuité de structure cristalline, de celle de la mullite à celle de l'élément céramique, et à l'élément métallique par une couche intermédiaire contenant de la mullite, de la silice et un aluminiure de nickel et/ou de cobalt, à des concentrations qui varient progressivement entre la couche médiane et l'élément métallique. - On forme le revêtement par pulvérisation cathodique. La poudre est utilisable entre autres pour former sur un carter de turbomachine un revêtement d'étanchéité abradable par des aubes tournantes. Dans le procédé selon l'invention, l'élément modificateur est déposé le plus souvent sur une poudre de MCrAlY ou de CrAlY(Ta), à partir d'un bain de dépôt chimique contenant des ions de cet élément. On peut partir par exemple d'une poudre AMDRY 997 ou d'une poudre AMDRY 995. En variante, on peut partir d'une poudre exempte de Ni et de Co et déposer l'un et/ou l'autre de ceux-ci lors d'une étape complémentaire qui précède ou qui suit l'étape de dépôt de l'élément modifica- teur, ce qui permet d'obtenir une poudre dont la composition est adaptée à celle de l'alliage à protéger. La figure unique annexée montre un dispositif utilisable avantageusement pour la ou les étapes de dépôt. Une suspen- sion 9 de la poudre à traiter dans la solution de dépôt est placée dans un réacteur de forme sphérique (ballon à col), indiqué par la référence 10. L'agitation y est assurée par une hélice 11 pouvant tourner à grande vitesse (jusqu'à 800 tours par minute). Le chauffage est assuré par un bain-marie 12. Le fluide caloporteur utilisé est de l'eau chauffée par effet Joule à une température de 80 C régulée à l'aide d'un thermomètre à contact 13 qui commande une résistance chauf- fante 14. Le bain-marie est agité au moyen d'un agitateur magnétique 15. Ce système permet d'avoir un vortex d'agita- tion homogène et une bonne agitation de l'ensemble bain + poudres à traiter. De plus, le confinement de l'atmosphère au-dessus du bain limite la carbonatation de ce dernier. Le système est complété par une pompe péristaltique 16 permettant une alimentation en continu de réducteur, la concentration de ce dernier étant sensiblement nulle. Le bain de dépôt de l'élément modificateur est d'une composi- tion appropriée en fonction de la nature de cet élément. Par exemple, lorsque!'élément modificateur est choisi parmi le platine et le palladium, on peut employer un bain forte- ment basique utilisant de l'éthylènediamine comme complexant, au moins un stabilisant et de l'hydrazine comme réducteur. Dans le cas du palladium, il peut s'agir plus particulière- ment d'un bain aqueux chimique autocatalytique de pH compris entre 8,5 et 14, dont les espèces dissoutes, réducteur excepté, ont la composition suivante en moles/litre: ions palladium 0,01 à 0,3 ions chlorure 0,01 à 0,5 éthylènediamine 1 à 4 pentoxyde d'arsenic 10o-4 à 10-2 ou sulfate de cuivre 10-5 à 10-3 ou iodate de potassium 10- 6 à 10-3 imidazole 0,2 à 0,6, la quantité d'éthylènediamine étant suffisante pour complexer la totalité des ions palladium et pour se combiner en outre aux ions chlorure en évitant la présence d'ions chlorure libres au voisinage des particules à revêtir. On trouvera plus de détails sur la composition et l'utilisa- tion de ces bains dans FR 2 652 822 A et FR 2 652 823 A, dont l'enseignement à ce sujet est incorporé ici par référence. Le rhénium peut être déposé à partir d'un complexe oxalate- Re+II I Re'. Dans l'étape complémentaire éventuelle, on utilise avantageu- sement un bain contenant de l'hydroxyde de nickel-II tri(é- thylènediamine) et/ou de l'hydroxyde de cobalt-II tri(éthylè- nediamine) et au moins un stabilisant, l'éthylènediamine jouant le rôle de complexant, et dans lequel de l'hydrazine est introduite progressivement comme réducteur. Il s'agit d'un bain de dépôt de nickel et/ou de cobalt pur autocata- lytique décrit dans FR 2 590 595 A, dont l'enseignement à ce sujet est incorporé ici par référence. La poudre revêtue peut être utilisée pour une projection plasma selon les techniques connues. Lorsqu'une étape complémentaire suit l'étape de dépôt de l'élément modifica- teur, il convient d'effectuer la projection en atmosphère contrôlée pour éviter l'oxydation des métaux déposés. Outre la conservation de l'effet aluminoformeur de la phase P-NiAl jusqu'à des basses teneurs en aluminium, l'invention conduit à un double ancrage dans le revêtement protecteur de la couche céramique formée sur ce dernier par oxydation à chaud, grâce à la présence simultanée d'yttrium et de l'élément modificateur. La poudre revêtue en une seule étape peut également être utilisée pour réaliser un dépôt par électrophorèse sur le substrat à revêtir. Ce dépôt peut ensuite être consolidé, soit par une aluminisation, soit par un dépôt électrolytique suivi d'un recuit, soit par la fusion d'une poudre de composition appropriée. Le dépôt électrophorétique s'effectue typiquement dans un milieu contenant de l'alcool éthylique et de la caséine. Après séchage la poudre déposée adhère au substrat car elle est collée de manière connue par la caséine. Ce dépôt est poreux et n'offre aucune tenue mécanique. On peut le densi- fier en déposant en phase vapeur de l'aluminium, pour obtenir un NiCoCrAlYTa modifié. On peut aussi le densifier en déposant à sa surface du nickel pur ou du cobalt pur ou un alliage nickel-cobalt par réduction d'un sel par de l'hydra- zine, comme décrit dans FR 2 590 595 A précité, ce dépôt étant suivi d'un recuit de diffusion à haute température (8 heures à 1100 C, par exemple). Dans ce cas il conviendra d'adapter, le cas échéant, la composition de la poudre de MCrAlY utilisée. Le revêtement de la poudre destinée au dépôt électrophoréti- que peut également être un revêtement composite obtenu en mettant en suspension dans la solution de dépôt, avec la poudre à revêtir, des particules qui seront incluses dans le revêtement. L'élément modificateur peut alors être contenu dans les particules, par exemple sous forme d'un siliciure tel que PdSi, et/ou dans la solution comme déjà décrit. Dans le cas o l'élément modificateur est contenu seulement dans les particules, la solution de dépôt peut contenir des ions nickel et/ou cobalt, un composé d'un élément fondant choisi parmi le bore et le phosphore y étant introduit progressive- ment en tant que réducteur, pour obtenir un dépôt dont la matrice contient du nickel et/ou du cobalt combiné à l'élé- ment fondant. Dans ce dernier cas, la solution de dépôt contient avantageu- sement en outre au moins un complexant desdits ions nickel et/ou cobalt et au moins un stabilisant organique soluble dans l'eau ne contenant ni soufre ni aucun métal ou métal- loïde des groupes IIIa (bore et aluminium exceptés), IVa (carbone excepté), Va (azote et phosphore exceptés), VIa (oxygène excepté) et VIIa (fluor et chlore exceptés), et possédant un doublet électronique pouvant être facilement capté par le nickel et/ou le cobalt. De telles solutions sont décrites dans FR 2 531 103 A, dont l'enseignement à ce sujet est incorporé ici par référence. Le dépôt électrophorétique de la poudre munie d'un revêtement composite, réalisé comme décrit ci- dessus, est poreux et n'offre aucune tenue mécanique. On peut le soumettre à un recuit sous atmosphère neutre ou réductrice qui, dans un premier temps, assurera la fusion du dépôt composite à la surface des grains de MCrAlY(Ta) en densifiant le revêtement, et, dans un deuxième temps, homogénéisera par diffusion le revêtement obtenu. On obtient ainsi un revêtement de MCrAlYTa modifié, contenant du silicium qui doit favoriser l'adhérence d'une barrière thermique. L'utilisation d'une atmosphère réductrice (hydrogène, par exemple) est obligatoire dans le cas d'un enrobage des grains de poudre de CoCrAlY par un dépôt composite de nickel bore + siliciure d'un métal précieux car cela permet d'éliminer le bore après fusion de la brasure. Cette technique permet en outre de faire varier la composition soit en continu soit par dépôts successifs, chaque dépôt ayant une composition chimique propre (métal pur, alliage voire poudre céramique dense ou creuse). On obtient alors, soit un revêtement possédant un gradient de composition indépendant des chemins de diffusion, soit un système multicouches. On notera que les techniques proposées permettent l'enrobage de chaque grain de poudre ce qui les différencie d'un éventuel ajout d'un métal modificateur de la phase 6 par des procédés métallurgiques (coulée d'un lingot de composition appropriée suivie d'une pulvérisation). Selon un autre aspect de l'invention, on utilise des poudres de MCrAlY modifié préfrittées sous forme de plaques pour former un revêtement par brasage sur un substrat. On prépare une série de poudres de compositions différentes, contenant un ou plusieurs fondants (B, P, Si), comme décrit plus haut. Les différentesnuances sont préfrittées en plaques, par exemple par un traitement thermique de 5 minutes à la température de fusion du composant dont le point de fusion est le plus bas. Les plaques obtenues sont superposées et collées entre elles par un film transfert. Ce même type de colle servira à coller l'ensemble des plaques à la surface du substrat à revêtir. Après un traitement thermique de diffu- sion (5 heures sous atmosphère contrôlée ou réductrice à 1100 C, par exemple), une interdiffusion entre les différen- tes couches de revêtement et le substrat aura eu lieu. Le choix d'une atmosphère réductrice permet d'éliminer les résidus de carbone dus à la pyrolyse des films de colle. La présence de Si dans la couche extérieure améliore l'adhé- rence de la couche éventuelle de zircone yttriée. Les borures, nécessaires pour fabriquer les plaques préfrittées et/ou ajouter des éléments favorables à la tenue en oxydation à haute température, sont éliminés au moins en grande partie par diffusion dans le substrat. Une grande flexibilité de composition est offerte, permettant d'obtenir, par exemple, un P-(Ni,Pt)Al collé au substrat et surmonté d'un MCrAlY modifié par un métal de la mine du platine). Les plaques superposées peuvent être remplacées par une plaque unique formée à partir d'une seule poudre. La poudre selon l'invention peut également être utilisée pour préparer une source massive servant elle-même à former le revêtement par une technique de dépôt physique en phase vapeur, par exemple par évaporation sous faisceau d'électrons ou par pulvérisation cathodique. En particulier, on peut fabriquer par fusion de la poudre un barreau de MCrAlYTa modifié destiné à être évaporé sous faisceau d'électrons. Ce barreau métallique peut en outre être assemblé à un élément céramique par un ciment de scelle- ment comportant une couche médiane de mullite reliée à l'élément céramique par une couche de transition dont la composition chimique évolue progressivement, avec continuité de structure cristalline, de celle de la mullite à celle de l'élément céramique, et à l'élément métallique par une couche intermédiaire contenant de la mullite, de la silice et un aluminiure de nickel et/ou de cobalt, à des concentrations qui varient progressivement entre la couche médiane et l'élément métallique. Un tel ensemble et son mode d'obtention sont décrits dans FR 2 720 392 A, dont l'enseignement à ce sujet est incorporé ici par référence. La technique d'évaporation sous faisceau d'électrons permet de fabriquer des sous-couches de barrière thermique. Une plaque ou un tube peut être fabriqué de manière analogue au barreau ci-dessus et servir de cible pour des dépôts par pulvérisation cathodique diode ou triode (PVD, PCT ou magné- tron). Comme on l'a vu, certaines techniques permettent d'obtenir à partir des poudres selon l'invention des revêtement poreux nécessitant un traitement de consolidation. En fonction du degré de consolidation, on peut alors aboutir à un revêtement abradable servant notamment de revêtement d'étanchéité pour un carter de turbomachine et dont l'épaisseur sera ajustée en fonctionnement par le frottement des aubes tournantes. Revendications 1. Procédé pour produire une poudre d'un alliage métallique contenant du nickel et/ou du cobalt, du chrome, de l'alumi- nium et de l'yttrium sous forme d'une phase y et d'une phase fi dispersée dans la phase y, propre à former à partir de la phase f, par exposition à l'air à température élevée, une barrière superficielle adhérente d'alumine, caractérisé en ce qu'il comprend l'étape consistant à réaliser, sur une poudre d'un alliage précurseur contenant au moins les éléments Cr, Al et Y, en utilisant un bain de dépôt chimique ou électroly- tique, un dépôt contenant au moins un élément modificateur propre à étendre le domaine d'existence de ladite phase et/ou à augmenter la finesse de sa dispersion. 2. Procédé selon la revendication 1, caractérisé en ce que l'élément modificateur est choisi parmi le platine, le palla- dium, le ruthénium, le rhodium, l'osmium, l'iridium, le fer, le manganèse et le rhénium. 3. Procédé selon l'une des revendications 1 et 2, caracté- risé en ce que ledit bain est un bain chimique autocatalyti- que contenant des ions oxalate, des ions de l'élément modifi- cateur et un complexant de ces derniers. 4. Procédé selon la revendication 3, caractérisé en ce que l'élément modificateur est choisi parmi le platine et le palladium, que ledit complexant est l'éthylènediamine et que le bain est fortement basique et contient en outre au moins un stabilisant, de l'hydrazine y étant introduite progressi- vement comme réducteur. 5. Procédé selon la revendication 4, caractérisé en ce que ledit bain est un bain aqueux chimique autocatalytique de pH compris entre 8,5 et 14, dont les espèces dissoutes ont la composition initiale suivante en moles/litre: ions palladium 0,01 à 0,3 ions chlorure 0,01 à 0,5 éthylènediamine 1 à 4 pentoxyde d'arsenic 10-4 à 10-2 ou sulfate de cuivre 10-5 à 10-3 ou iodate de potassium 10-6 à 10-3 imidazole 0,2 à 0,6, la quantité d'éthylènediamine étant suffisante pour complexer la totalité des ions palladium et pour se combiner en outre aux ions chlorure en évitant la présence d'ions chlorure libres au voisinage des particules à revêtir. 6. Procédé selon l'une des revendications précédentes, caractérisé en ce que l'élément modificateur est déposé, au moins en partie, sous forme de particules de cet élément ou d'un composé de celuici en suspension dans une solution de dépôt, lesdites particules étant incluses dans une matrice déposée à partir d'ions contenus dans la solution. 7. Procédé selon la revendication 6, caractérisé en ce que ledit composé est un siliciure. 8. Procédé selon l'une des revendications 6 et 7, caracté- risé en ce que la solution de dépôt contient des ions nickel et/ou cobalt, un composé d'un élément fondant choisi parmi le bore et le phosphore y étant introduit progressivement en tant que réducteur, et que la matrice contient du nickel et/ou du cobalt combiné à l'élément fondant. 9. Procédé selon la revendication 8, caractérisé en ce que la solution de dépôt contient en outre au moins un complexant desdits ions nickel et/ou cobalt et au moins un stabilisant organique soluble dans l'eau ne contenant ni soufre ni aucun métal ou métalloïde des groupes IIIa (bore et aluminium exceptés), IVa (carbone excepté), Va (azote et phosphore exceptés), VIa (oxygène excepté) et VIIa (fluor et chlore exceptés), et possédant un doublet électronique pouvant être facilement capté par le nickel et/ou le cobalt. 10. Procédé selon l'une des revendications précédentes, caractérisé en ce que l'étape de dépôt de l'élément modifica- teur est précédée ou suivie par une étape complémentaire consistant à déposer du nickel et/ou du cobalt sur une poudre contenant au moins les éléments Cr, Al et Y, à partir d'un bain de dépôt autocatalytique contenant des ions nickel et/ou cobalt, la poudre résultant de la première desdites étapes servant de substrat pour la seconde étape. 11. Procédé selon la revendication 10, caractérisé en ce que, dans l'étape complémentaire, ledit bain contient de l'hydroxyde de nickel-II tri(éthylènediamine) et/ou de l'hy- droxyde de cobalt-II tri(éthylènediamine) et au moins un stabilisant, l'éthylènediamine jouant le rôle de complexant et de l'hydrazine y étant introduite progressivement comme réducteur. 12. Procédé selon l'une des revendications précédentes, caractérisé en ce que, dans l'étape de dépôt de l'élément modificateur et le cas échéant dans l'étape complémentaire, on met la poudre à traiter en suspension, avec agitation, dans le bain de dépôt. 13. Procédé selon la revendication 12, caractérisé en ce que la suspension agitée (9) est contenue dans un récipient (10) dont la paroi en contact avec elle est sensiblement sphéri- que. 14. Poudre d'alliage métallique talle qu'on peut l'obtenir par le procédé selon l'une des revendications précédentes, contenant du nickel et/ou du cobalt, du chrome, de l'alumi- nium et de l'yttrium sous forme d'une phase y et d'une phase P dispersée dans la phase y, propre à former à partir de la phase f, par exposition à l'air à température élevée, une barrière superficielle adhérente d'alumine, et contenant en outre au moins un élément modificateur propre à étendre le domaine d'existence de ladite phase fi et/ou à augmenter la finesse de sa dispersion. 15. Utilisation d'une poudre selon la revendication 14 pour former sur un substrat métallique un revêtement à base dudit alliage. 16. Utilisation selon la revendication 15, caractérisée en ce qu'on fait fondre les grains de ladite poudre, et qu'on projette les gouttelettes résultantes sur le substrat pour former le revêtement, au moyen d'une torche à plasma. 17. Utilisation selon la revendication 15, caractérisée en ce qu'on forme ledit revêtement par électrophorèse dans un milieu contenant ladite poudre en suspension et contenant un agent d'adhésion propre à permettre l'agglomération des grains de poudre déposés sur le substrat, après quoi on effectue un traitement de consolidation du revêtement. 18. Utilisation selon la revendication 17 d'une poudre obtenue par le procédé selon la revendication 8, caractérisée en ce que ledit traitement de consolidation comporte la fusion du dépôt composite présent sur les grains de poudre. 19. Utilisation selon la revendication 15 d'une poudre obtenue par le procédé selon la revendication 8, caractérisée en ce qu'on forme au moins une plaque en préfrittant ladite poudre, par fusion du dépôt composite présent sur les grains de poudre, on applique ladite plaque sur ledit substrat avec interposition d'une couche de colle et on effectue un traite- ment thermique de diffusion entre le revêtement et le substrat. 20. Utilisation selon la revendication 19, caractérisée en ce qu'on forme au moins deux plaques en préfrittant des poudres ayant des compositions différentes d'une plaque à l'autre, et on superpose lesdites plaques entre elles et sur ledit substrat avec interposition de couches de colle, pour obtenir après ledit traitement thermique de diffusion un revêtement présentant un gradient de composition. 21. Utilisation selon la revendication 15, caractérisée en ce qu'on forme ledit revêtement par une technique de dépôt physique en phase vapeur à partir d'une source elle-même obtenue par liaison des grains de ladite poudre. 22. Utilisation selon la revendication 21, caractérisée en ce qu'on forme le revêtement par évaporation sous faisceau d'électrons. 23. Utilisation selon la revendication 22, caractérisée en ce que ladite source comprend, outre l'alliage constitutif de la poudre, un élément céramique assemblé à l'élément métalli- que par un ciment de scellement comportant une couche médiane de mullite reliée à l'élément céramique par une couche de transition dont la composition chimique évolue progressive- ment, avec continuité de structure cristalline, de celle de la mullite à celle de l'élément céramique, et à l'élément métallique par une couche intermédiaire contenant de la mullite, de la silice et un aluminiure de nickel et/ou de cobalt, à des concentrations qui varient progressivement entre la couche médiane et l'élément métallique. 24. Utilisation selon la revendication 21, caractérisée en ce qu'on forme le revêtement par pulvérisation cathodique. 25. Utilisation selon l'une des revendications 15 à 24 pour former sur un carter de turbomachine un revêtement d'étan- chéité abradable par des aubes tournantes.